FR 2593437 A1 19870731 FR 8601331 A 19860129 La présente invention concerne le domaine des accesscires de décoration, en particulier pour aquariums, et a pour objet un procédé de traitement de squelettes de gorgones et d'autres colonies arborescentes de polypes. Actuellement, la décoration des aquariums est généralement effectuée par plantation de certaines algues ou autres plantes aquatiques, le plus souvent de couleur verte, ou encore par mise en place de fausses plantes en matière synthétique. Cette décoration peut encore être complétée par disposition sur le fond de l'aquarium de morceaux de coraux, de coquillages, et autres. Ces différents modes de décoration conviennent le plus souvent pour des aquariums courants et simples. Cependant, dans le cas de réalisation d'aquariums spécifiques pour des poissons de mers chaudes d'autres décorations plus typiques de ces mers seraient souhaitables-, telles que des gorqones ou autres colonies arborescentes de polypes. Toutefois, de telles colonies arborescentes ne peuvent pas être implantées dans un décor dans leur état naturel de squelette du fait qu'elles subissent une dégradation lente dans l'eau. En outre, du fait de la photosynthèse, ces colonies prennent assez rapidement une couleur verdâtre. La présente invention a pour but de pallier cet inconvénient et de redonner aux colonies précitées un aspect naturel. Elle a, en effet, pour objet un procédé de traitement de squelettes de gorgones et d'autres colonies arborescentes de polypes caractérisé en ce qu'il consiste essentiellement, à partir d'un squelette nettoyé, à réaliser une remise en forme du squelette par passage à la vapeur pendant environ 5 minutes, puis pressage à plat pendant environ une demi-heure, ce pressage étant suivi d'une taille aux ciseaux, ou autres, puis à effectuer au moins deux trempages successifs du squelette dans des mélanges de résine, de durcisseur et de pigment avec prévision, entre chaque trempage, d'un temps de séchage compris entre 2 et 10 heures à une température comprise entre 20"C et 30"C, à réaliser, après séchage de la dernière couche, un mortier de sable et de résine et à le couler, autour du pied du squelette, dans un moule souple revêtu intérieurement d'une cire de démoulage, et enfin, à épandre sur le mortier une couche de sable de finition, à sécher l'ensemble pendant environ une demi-heure, et à le démouler. Conformément à une caractéristique de l'invention, les trempages sont avantageusement au nombre de trois et sont effectués, respectivement, le premier dans un mélange de ré- sine polyester préaccélérée, de durcisseur et d'un pigment, et les deux suivants dans un mélange de résine époxy, de durcisseur et d'un pigment, le temps de séchage après la première couche étant d'environ 2 heures à une température ambiante d'environ 24"C, et celui après les deuxième et troisième trempages d'environ 10 heures à une température ambiante d'environ 24"C. I1 est également possible de réaliser les trempages successifs dans un mélange unique de résine époxy, de durcisseur et de pigment, ou dans un mélange unique d'une résine pigmentée et d'un durcisseur, ou encore dans un mélange d'une résine, d'un pigment et d'un durcisseur avec éventuellement une coloration différente effectuée ponctuellement au pinceau. Le procédé conforme à l'invention permet, d'une part, de redonner à des colonies arborescentes de polypes, en particulier à des gorgones, leur coloration d'origine, et, d'autre part, d'éviter un processus de dégradation lente de squelettes de telles colonies. En outre, ce mode de traitement permet également de combattre le phénomène de coloration par photosynthèse, en particulier de colonies telles que les coraux, en facilitant leur nettoyage par brossage. Le mortier de sable et de résine est avantageusement constitué par un mélange d'un tiers de résine polyester préaccélérée et de durcisseur et de deux tiers de sable de quartz et/ou de maërl et/ou de corail concassé. Conformément à une autre caractéristique de l'invention, le mortier de sable et de résine est pourvu sur sa face supérieure, autour du pied de la colonie, de débris de coraux, de coquillages, ou autres, sous forme de composition décorative. Selon une autre caractéristique de l'invention, afin de recréer l'aspect des polypes rétractés, une couche de sable fin est projetée sur l'avant-dernière couche de trempage. Enfin, conformément à une autre caractéristique de l'invention, la colonie arborescente traitée et son socle peuvent être collés sur un rocher en mousse polyuréthanne ou en polystyrène expansé taillé, qui est alors enduit de résine époxy puis sablé, et des coquillages, ou autres, peuvent être collés sur la colonie arborescente. Le sablage du rocher en mousse polyuréthanne permet l'obtention de l'aspect de la roche et de cacher simultanément les bulles de la mousse. Selon une autre variante de réalisation de 1 'in- vention, l'enduction du squelette en couches successives de mélanges de résine, de durcisseur et de pigment peut avantageusement être effectuée au rouleau. A titre d'exemple, le mélange à base de résine polyester préaccélérée présente la composition préférentielle suivante 1 1 de résine polyester préaccélérée de qualité alimentaire du type connu sous la dénomination commerciale Supaplast de la société Kuhn Chimie, 2 cl de durcisseur du type connu sous la dénomination com- merciale Supaplast de la société Kuhn Chimie, et 80 à 120 ml, de préférence 100 ml, de colorant universel toutes peintures. Cette résine polyester et son durcisseur sont également utilisés pour la réalisation du mortier pour le socle. Le mélange à base de résine époxy présente avantageusement la composition suivante 1 1 de résine époxy sans solvant du type connu sous la dénomination commerciale EPO 95 de la société Rézolin, 50 cl de durcisseur du type connu sous la dénomination commerciale EPO 95 B de la société Rézolin, et 80 à 120 ml, de préférence 100 ml, de colorant universel toutes peintures Bien entendu, l'invention n'est pas limitée au mode de réalisation décrit. Des modifications restent possibles, notamment du point de vue de la constitution des divers mélanges, ou par substitution d'équivalents techniques, sans sortir pour autant du domaine de protection de l'invention. - R E V E N D I C A T I O N S - 1. Procédé de traitement de squelettes de gorgones et d'autres colonies arborescentes de polypes, caractérisé en ce qu'il consiste essentiellement, à partir d'un squelette nettoyé, à réaliser une remise en forme du squelette par passage à la vapeur pendant environ 5 minutes, puis pressage plat pendant environ une demi-heure, ce pressage étant suivi d'une taille aux ciseaux, ou autres, puis à effectuer au moins deux trempages successifs du squelette dans des mélanges de résine, de durcisseur et de pigment avec prévision, entre chaque trempage, d'un temps de séchage compris entre 2 et 10 heures à une température comprise entre 20"C et 30 C, à réaliser, après séchage de la dernière couche, un mortier de sable et de résine et à le couler, autour du pied du squelette, dans un moule souple revêtu intérieurement d'une cire de démoulage, et enfin, à épandre sur le mortier une couche de sable de finition, à sécher l'ensemble pendant environ une demi-heure, et à le démouler. 2. Procédé, suivant la revendication 1, caractérisé en ce que les trempages sont avantageusement au nombre de trois et sont effectués, respectivement, le premier dans un mélange de résine polyester préaccélérée, de durcisseur et d'un pigment, et les deux suivants dans un mélange de résine époxy, de durcisseur et d'un pigment, le temps de séchage après la première couche étant d'environ 2 heures à une température ambiante d'environ 24"C, et celui après les deuxième et troisième trempages d'environ 10 heures à une température ambiante d'environ 24"C. 3. Procédé, suivant la revendication 1, caractérisé en ce que les trempages successifs sont réalisés dans un mélange unique de résine époxy, de durcisseur et de pigment, ou dans un mélange unique d'une résine pigmentée et d'un durcisseur, ou encore dans un mélange d'une résine, d'un pigment et d'un durcisseur avec éventuellement une coloration différente effectuée ponctuellement au pinceau. 4. Procédé, suivant la revendication 1, caractérisé en ce que le mortier de sable et de résine est avantageusement constitué par un mélange d'un tiers de résine polyester préaccélérée et de durcisseur et de deux tiers de sable de quartz et/ou de maërl et/ou de corail concassé. 5. Procédé, suivant l'une quelconque des revendications 1 et 4, caractérisé en ce que le mortier de sable et de résine est pourvu sur sa face supérieure, autour du pied de la colonie, de débris de coraux, de coquillages, ou autres, sous forme de composition décorative. 6. Procédé, suivant la revendication 1, caractérisé en ce que, afin de recréer l'aspect des polypes rétractés, une couche de sable fin est projetée sur l'avant-dernière couche de trempage. 7. Procédé, suivant la revendication 1, caractérisé en ce que la colonie arborescente traitée et son socle sont collés sur un rocher en mousse polyuréthanne ou en polystyrène expansé taillé, qui est alors enduit de résine époxy puis sablé, et des coquillages, ou autres, peuvent être collés sur la colonie arborescente. 8. Procédé, suivant l'une quelconque des revendications 1 à 3 et 5, caractérisé en ce que l'enduction du squelette en couches successives de mélanges de résine, de durcisseur et de pigment est avantageusement effectuée au rouleau. 9. Procédé, suivant l'une quelconque des revendications 2 et 4, caractérisé en ce que le mélange à base de résine polyester préaccélérée présente la composition préférentielle suivante 1 1 de résine polyester préaccélérée de qualité alimentaire du type connu sous la dénomination commerciale Supaplast de la société Kuhn Chimie, 2 cl de durcisseur du type connu sous la dénomination commerciale Supaplast de la société Kuhn Chimie, et 80 à 120 ml, de préférence 100 ml, de colorant universel toutes peintures. 10. Procédé, suivant l'une quelconque des revendications 2 et 3, caractérisé en ce que le mélange à base de résine époxy présente avantageusement la composition suivante 1 1 de résine époxy sans solvant du type connu sous la dénomination commerciale EPO 95 de la société Rézolin, 50 cl de durcisseur du type connu sous la dénomination commerciale EPO 95 B de la société-Rézolin, et 80 à 120 ml, de préférence 100 ml, de colorant universel toutes peintures.